(57)【要約】【課題】  表面層として耐久性（高硬度、耐スクラッチ性、耐摩耗性、耐薬品性、耐熱性）に優れた酸化ジルコニウム層を有する多機能層を有する基体の製造方法を提供する。【解決手段】  少なくとも表面層がジルコニウム、ジルコニウム合金、ジルコニウム合金酸化物又は酸化ジルコニウムからなる基体の表面を、炭素、酸素を含む化学種が当該表面に供給される雰囲気下で加熱処理することにより炭素ドープ酸化ジルコニウム層又は炭素ドープジルコニウム合金酸化物層からなる多機能層を有する基体とする。【選択図】    なし【特許請求の範囲】
【請求項１】
少なくとも表面層がジルコニウム、ジルコニウム合金、ジルコニウム合金酸化物又は酸化ジルコニウムからなる基体の表面を、
炭素、酸素を含む化学種が当該表面に供給される雰囲気下で加熱処理することにより炭素ドープ酸化ジルコニウム層又は炭素ドープジルコニウム合金酸化物層からなる多機能層を有する基体とすることを特徴とする多機能層を有する基体の製造方法。
【請求項２】
請求項１記載の多機能層を有する基体の製造方法において、
前記加熱処理は、少なくとも炭素を含む化合物を含有するガスの燃焼炎を用いて行うか、又は少なくとも炭素を含む化合物を含有するガスの燃焼ガス若しくは燃焼排ガスを用いて形成した雰囲気中で加熱するかによることを特徴とする多機能層を有する基体の製造方法。
【請求項３】
請求項１又は２記載の多機能層を有する基体の製造方法において、
前記加熱処理は、炭化水素を主成分とするガスの燃焼炎を用いて行うか、又は少なくとも炭素を含む化合物を含有するガスの燃焼ガス若しくは燃焼排ガスを用いて形成した雰囲気中で加熱するかによることを特徴とする多機能層を有する基体の製造方法。
【請求項４】
請求項３に記載の多機能層を有する基体の製造方法において、
炭化水素を主成分とするガスが不飽和炭化水素を３０容量％以上含有することを特徴とする多機能層を有する基体の製造方法。
【請求項５】
請求項３又は４に記載の多機能層を有する基体の製造方法において、
炭化水素を主成分とするガスがアセチレンを５０容量％以上含有することを特徴とする多機能層を有する基体の製造方法。
【請求項６】
請求項１〜５の何れかに記載の多機能層を有する基体の製造方法において、
前記加熱処理は、前記基体の表面温度が４００〜１８００℃となるように行うことを特徴とする多機能層を有する基体の製造方法。
【請求項７】
請求項１〜６の何れかに記載の多機能層を有する基体の製造方法において、
前記炭素ドープ酸化ジルコニウム層又は炭素ドープジルコニウム合金酸化物層の下側が、ジルコニウム、ジルコニウム合金、ジルコニウム合金酸化物又は酸化ジルコニウムの何れかで構成されていることを特徴とする多機能層を有する基体の製造方法。
【請求項８】
請求項１〜７の何れかに記載の多機能層を有する基体の製造方法において、
前記多機能層を有する基体が粉末状であることを特徴とする多機能層を有する基体の製造方法。
【請求項９】
請求項１〜８の何れかに記載の多機能層を有する基体の製造方法において、
前記多機能層中の炭素がＺｒ−Ｃ結合した状態でドープされていることを特徴とする多機能層を有する基体の製造方法。
【発明の詳細な説明】
【技術分野】
【０００１】
本発明は炭素がドープされた炭素ドープ酸化ジルコニウム層又は炭素ドープジルコニウム合金酸化物層（両者を、単に炭素ドープ酸化ジルコニウム層ということともある）からなる多機能層を有する基体の製造方法に関し、より詳しくは、炭素がＺｒ−Ｃ結合の状態でドープされており、耐久性（高硬度、耐スクラッチ性、耐摩耗性、耐薬品性、耐熱性）に優れ且つ光触媒として機能する多機能層を有する基体の製造方法に関する。
【背景技術】
【０００２】
ジルコニウムは、熱中性子吸収断面積が金属中で最も小さく（０．１６バーン）、耐食性に優れるので、原子炉材料として重要視され、また、医療機器の耐食材などに用いられている。また、ジルコニウム合金としては、原子炉などの燃料被覆管などに用いられている原子炉規格のものであるジルカロイや、ジルコニウム鉄合金、ジルコニウム銅合金、ジルコニウムアルミ合金、ジルコニウムマグネシウム合金などがある。ジルコニウム合金は、熱中性子吸収断面積が小さく、また機械的強度が高く、耐食、耐熱に優れるという特性を有する。
【０００３】
一方、酸化ジルコニウム（ジルコニア）は、常温では単斜晶、１１７０℃で正方晶となり、さらに２３７０℃で立方晶となるが、正方晶から単斜晶への破壊的な相転移のため、そのままでは焼結体とすることができず、安定化もしくは部分安定化する必要がある。このような安定化もしくは部分安定化ジルコニアは、高強度且つ高靱性特性によりセラミック材料として広範囲な用途が期待されている（特許文献１〜４など参照）。
【０００４】
このようにジルコニウム並びに酸化ジルコニウムはセラミック材料として広範囲に使用されているが、セラミック自体の特性から、種々の問題がある。例えば、セラミックで構造体を形成する場合、特に比較的大きな構造体とするためには、金属などと比較して肉厚とする必要がある。また、溶射によりコーティング層を形成することができるが、セラミック粒子からなる膜なので、緻密ではないという問題がある。
【０００５】
【特許文献１】特開平５−１１７８７５号公報
【特許文献２】特開２００４−２９２５８８号公報
【特許文献３】特開２００４−１８９５０９号公報
【特許文献４】特開２００５−２０６４２１号公報
【発明の開示】
【発明が解決しようとする課題】
【０００６】
本発明は、表面層として耐久性（高硬度、耐スクラッチ性、耐摩耗性、耐薬品性、耐熱性）に優れた酸化ジルコニウム層からなる多機能層を有する基体の製造方法を提供することを目的としている。
【課題を解決するための手段】
【０００７】
本発明者は上記の目的を達成するために鋭意検討した結果、所定の条件下で加熱処理して得た炭素ドープした酸化ジルコニウム層が耐久性（高硬度、耐スクラッチ性、耐摩耗性、耐薬品性、耐熱性）に優れ且つ光触媒として機能することを知見し、本発明を完成させた。
【０００８】
かかる本発明の第１の態様は、少なくとも表面層がジルコニウム、ジルコニウム合金、ジルコニウム合金酸化物又は酸化ジルコニウムからなる基体の表面を、炭素、酸素を含む化学種が当該表面に供給される雰囲気下で加熱処理することにより炭素ドープ酸化ジルコニウム層又は炭素ドープジルコニウム合金酸化物層からなる多機能層を有する基体とすることを特徴とする多機能層を有する基体の製造方法にある。
【０００９】
本発明の第２の態様は、第１の態様に記載の多機能層を有する基体の製造方法において、前記加熱処理は、少なくとも炭素を含む化合物を含有するガスの燃焼炎を用いて行うか、又は少なくとも炭素を含む化合物を含有するガスの燃焼ガス若しくは燃焼排ガスを用いて形成した雰囲気中で加熱するかによることを特徴とする多機能層を有する基体の製造方法にある。
【００１０】
本発明の第３の態様は、第１又は２の態様に記載の多機能層を有する基体の製造方法において、前記加熱処理は、炭化水素を主成分とするガスの燃焼炎を用いて行うか、又は少なくとも炭素を含む化合物を含有するガスの燃焼ガス若しくは燃焼排ガスを用いて形成した雰囲気中で加熱するかによることを特徴とする多機能層を有する基体の製造方法にある。
【００１１】
本発明の第４の態様は、第３の態様に記載の多機能層を有する基体の製造方法において、炭化水素を主成分とするガスが不飽和炭化水素を３０容量％以上含有することを特徴とする多機能層を有する基体の製造方法にある。
【００１２】
本発明の第５の態様は、第３又は４の態様に記載の多機能層を有する基体の製造方法において、炭化水素を主成分とするガスがアセチレンを５０容量％以上含有することを特徴とする多機能層を有する基体の製造方法にある。
【００１３】
本発明の第６の態様は、第１〜５の何れかの態様に記載の多機能層を有する基体の製造方法において、前記加熱処理は、前記基体の表面温度が４００〜１８００℃となるように行うことを特徴とする多機能層を有する基体の製造方法にある。
【００１４】
本発明の第７の態様は、第１〜６の何れかの態様に記載の多機能層を有する基体の製造方法において、前記炭素ドープ酸化ジルコニウム層又は炭素ドープジルコニウム合金酸化物層の下側が、ジルコニウム、ジルコニウム合金、ジルコニウム合金酸化物又は酸化ジルコニウムの何れかで構成されていることを特徴とする多機能層を有する基体の製造方法にある。
【００１５】
本発明の第８の態様は、第１〜７の何れかの態様に記載の多機能層を有する基体の製造方法において、前記多機能層を有する基体が粉末状であることを特徴とする多機能層を有する基体の製造方法にある。
【００１６】
本発明の第９の態様は、第１〜８の何れかの態様に記載の多機能層を有する基体の製造方法において、前記多機能層中の炭素がＺｒ−Ｃ結合した状態でドープされていることを特徴とする多機能層を有する基体の製造方法にある。
【００１７】
本発明の製造方法により製造される多機能層は、例えば、少なくとも表面層がジルコニウム、ジルコニウム合金、ジルコニウム合金酸化物又は酸化ジルコニウムからなる基体の表面を、炭素、酸素を含む化学種が当該表面に供給される雰囲気下で加熱処理することにより形成できる。かかる多機能層は、セラミックの溶射により形成されたコーティング層とは異なり、緻密な層である。
【００１８】
また、かかる多機能層は、炭素がＺｒ−Ｃ結合した状態でドープされているのが好ましい。すなわち、多機能層において炭素が酸化ジルコニウムＺｒＯ2の酸素を置換するようにドープされているのであり、Ｚｒ−Ｃ結合が生成されている。このようにＺｒ−Ｃ結合が存在することにより、耐久性が著しく向上し、光触媒としての特性が向上する。
【００１９】
本発明の製造方法において、多機能層は、ジルコニウム、ジルコニウム合金、酸化ジルコニウム又はジルコニウム合金酸化物以外の材質からなる基体の表面に形成されていてもよいし、ジルコニウム、ジルコニウム合金、ジルコニウム合金酸化物又は酸化ジルコニウムの何れかで構成されている下層上に形成されていてもよい。何れにしても、基体を金属で形成したその表面に多機能層を連続的に設けることができるため、従来のセラミックである安定化又は部分安定化ジルコニアとは全く異なった特性を有するものである。
【００２０】
例えば、ジルコニウム、ジルコニウム合金、酸化ジルコニウム又はジルコニウム合金酸化物以外の材質からなる基体の表面にジルコニウム、ジルコニウム合金、ジルコニウム合金酸化物又は酸化ジルコニウムからなる表面層を設け、これを炭素、酸素を含む化学種が当該表面に供給される雰囲気下で加熱処理することにより、表面層全体を炭素ドープ酸化ジルコニウム層とすると、ジルコニウム、ジルコニウム合金、酸化ジルコニウム又はジルコニウム合金酸化物以外の材質からなる基体の表面に多機能層を形成した状態となり、また、表面層の表面側の一部を多機能層とすると、多機能層の下層はジルコニウム、ジルコニウム合金、酸化ジルコニウム又はジルコニウム合金酸化物となる。なお、基体全体がジルコニウム、ジルコニウム合金、酸化ジルコニウム又はジルコニウム合金酸化物からなる場合も、多機能層の下層はジルコニウム、ジルコニウム合金、酸化ジルコニウム又はジルコニウム合金酸化物となる。このように多機能層はその下層のジルコニウム、ジルコニウム合金、酸化ジルコニウム又はジルコニウム合金酸化物と連続的且つ一体的に形成される緻密な層であり、剥離等の問題がないものである。
【００２１】
また、その基体の形状については、高硬度、耐スクラッチ性、耐摩耗性、耐薬品性、耐熱性等の耐久性が望まれる最終商品形状（平板状や立体状）や、表面に光触媒機能を有することが望まれる最終商品形状であっても、或いは粉末状であってもよい。
【００２２】
なお、本発明の製造方法により製造される多機能層は、十分な厚さで形成すれば、表面を研磨して寸法出しを行うことも可能である。
【発明の効果】
【００２３】
本発明の多機能層を有する基体の製造方法は、耐久性（高硬度、耐スクラッチ性、耐摩耗性、耐薬品性、耐熱性）に優れ且つ光触媒として機能する多機能層を有する基体が製造できるので、種々の技術分野にも有意に利用できる。
【発明を実施するための最良の形態】
【００２４】
本発明の多機能層を有する基体の製造方法は、少なくとも表面層がジルコニウム、ジルコニウム合金、ジルコニウム合金酸化物又は酸化ジルコニウムからなる基体の表面を、炭素、酸素を含む化学種が当該表面に供給される雰囲気下で加熱処理することにより多機能層を形成できるものである。
【００２５】
ここで、炭素、酸素を含む化学種が表面に供給される雰囲気下で加熱処理するとは、例えば、炭素及び酸素を含む化合物を含むガス（炭素原子と酸素原子がガス雰囲気中に存在していればよく、炭素を含む化合物を含むと共に酸素を含むガス、炭素及び酸素の両者を含む化合物を含むと共に必要に応じて酸素を含むガスなどをいう）の燃焼炎を用いて加熱処理すること、又はこのような燃焼炎の雰囲気ガスを表面に供給しながら必要に応じて加熱処理することである。すなわち、炭素、酸素を含む化学種、すなわち、活性化された炭素原子又は炭素原子を含む原子団、活性化された酸素又は酸素原子を含む原子団、炭素及び酸素を含む原子団などが表面に供給される状態で加熱処理をすればよく、好適には燃焼炎を用いて直接表面を加熱処理するか、燃焼炎の雰囲気ガスを表面に供給しながら加熱処理することにより、表面を酸化しつつ炭化するという複雑な表面改質を実現し、炭素を表面にドープして炭素ドープ酸化ジルコニウム層を形成する。
【００２６】
具体的には、基体の表面にガスの燃焼炎を直接当てて高温で加熱処理しても、そのような基体の表面を燃焼ガスの雰囲気中で加熱処理してもよく、この加熱処理は例えば炉内で実施することができる。燃焼炎を直接当てて高温で加熱処理する場合には、上記のようなガスを炉内で燃焼させ、その燃焼炎を該基体の表面に当てればよい。燃焼ガス雰囲気中で加熱処理する場合には、上記のようなガスを炉内で燃焼させ、その高温の燃焼ガス雰囲気を利用する。なお、少なくとも表面層がジルコニウム、ジルコニウム合金、酸化ジルコニウム又はジルコニウム合金酸化物からなる基体が粉末状である場合には、そのような粉末を火炎中に導入し、火炎中に所定時間滞留させて加熱処理するか、或いはそのような粉末を流動状態の高温の燃焼ガス中に流動床状態に所定時間維持することにより粒子全体を炭素ドープ酸化ジルコニウムとするか、表面が炭素ドープ酸化ジルコニウム層を有する粉末とすることができる。
【００２７】
このように炭素ドープ酸化ジルコニウム層を形成する条件は、表面改質する表面の素材や処理方法によって異なり、一概に設定することはできない。すなわち、例えば、加熱処理の温度や時間は、表面に供給される炭素、酸素を含む化学種の種類や濃度の違い、例えば、燃焼炎を用いる場合には、燃焼ガスの種類や燃焼炎の用い方により異なるが、炭素ドープ酸化ジルコニウム層、特に、Ｚｒ−Ｃ結合が形成される炭素ドープ酸化ジルコニウム層が形成できる条件を選択する必要がある。
【００２８】
このように製造される多機能層である炭素ドープ酸化ジルコニウム層は、詳細は後述するが、図１に示すように、柱状結晶からなるものであり、柱状結晶は下層のジルコニウム層から連続して一体的に形成されている。なお、かかる炭素ドープ酸化ジルコニウム層の厚さは加熱処理の温度及び時間により変化するものである。
【００２９】
このような多機能層の好ましい形成方法としては、炭素、酸素を含む化合物を含む燃焼ガス、例えば、アルコール系化合物、炭化水素などを含むガスの燃焼炎を用いて加熱処理するのが望ましい。
【００３０】
このような燃焼炎を用いて加熱処理して本発明の多機能層を得る場合、特に、炭化水素、好ましくは不飽和結合を含む炭化水素、特にアセチレンを、主成分とするガスの燃焼炎、特に還元炎を利用することが望ましい。炭化水素含有量が少ない燃料を用いる場合には、炭素のドープ量が不十分であったり、皆無であったりし、その結果として硬度が不十分となる。
【００３１】
ここで、炭化水素を主成分とするガスとは、炭化水素、好ましくは不飽和炭化水素、特にアセチレンを、少なくとも３０容量％、好ましくは少なくとも５０容量％含有するガスを意味し、例えば、アセチレンを３０容量％以上、好ましくは５０容量％以上含有し、適宜、空気、水素、酸素等を混合したガスを意味する。このような多機能層の製造においては、炭化水素を主成分とするガスがアセチレンを５０容量％以上含有することが好ましく、炭化水素がアセチレン１００％であることが最も好ましい。不飽和炭化水素、特に三重結合を有するアセチレンを用いた場合には、その燃焼の過程で、特に還元炎部分で、不飽和結合部分が分解して中間的なラジカル物質が形成され、このラジカル物質は活性が強いので炭素ドープが生じ易いと考えられる。
【００３２】
なお、本発明方法において多機能層を有する基体を製造する場合、加熱処理する基体の表面層がジルコニウム又はジルコニウム合金である場合には、該ジルコニウム又はジルコニウム合金を酸化する酸素が必要であり、その分だけ空気又は酸素を含んでいる必要がある。
【００３３】
本発明においては、表面層がジルコニウム、ジルコニウム合金、酸化ジルコニウム又はジルコニウム合金酸化物からなる基体の表面を、炭化水素を主成分とするガスの燃焼炎を用いて高温で加熱処理するが、この場合に、基体の表面に炭化水素を主成分とするガスの燃焼炎を直接当てて高温で加熱処理しても、そのような基体の表面を炭化水素を主成分とするガスの燃焼ガス雰囲気中で加熱処理してもよく、この加熱処理は例えば炉内で実施することができる。燃焼炎を直接当てて高温で加熱処理する場合には、上記のような燃料ガスを炉内で燃焼させ、その燃焼炎を該基体の表面に当てればよい。燃焼ガス雰囲気中で加熱処理する場合には、上記のような燃料ガスを炉内で燃焼させ、その高温の燃焼ガス雰囲気を利用する。なお、少なくとも表面層がジルコニウム、ジルコニウム合金、ジルコニウム合金酸化物又は酸化ジルコニウムからなる基体が粉末状である場合には、そのような粉末を火炎中に導入し、火炎中に所定時間滞留させて加熱処理するか、或いはそのような粉末を流動状態の高温の燃焼ガス中に流動床状態に所定時間維持することにより粒子全体を炭素がＺｒ−Ｃ結合の状態でドープされた炭素ドープ酸化ジルコニウムとするか、炭素がＺｒ−Ｃ結合の状態でドープされた炭素ドープ酸化ジルコニウム層を有する粉末とすることができる。
【００３４】
アセチレンを主成分とするガスの燃焼炎を用いた加熱処理の場合には、基体の表面温度が４００〜１８００℃、好ましくは５５０〜１６００℃、さらに好ましくは７００〜１３００℃となり、基体の表面層が炭素ドープ酸化ジルコニウム層となるように加熱処理する必要がある。加熱処理が不十分の場合には、炭素ドープ酸化ジルコニウム層とはならず、基体の耐久性は不十分となり、且つ光触媒活性も不十分となる。一方、基体の表面温度が１６００℃を超える加熱処理の場合には、耐久性（高硬度、耐スクラッチ性、耐摩耗性、耐薬品性、耐熱性）の上昇が見られなくなる。
【００３５】
本発明で製造される多機能層は、炭素を、例えば、０.１〜１０ａｔ％含有するものである。かかる炭素含有量は、加熱処理の条件、表面層の材質などによって異なり、特に限定されないが、炭素含有量が上昇するほど耐久性等の特性の向上が見られる傾向となる。
【００３６】
本発明で製造される多機能層の厚さは、１０ｎｍ以上であることが好ましく、高硬度、耐スクラッチ性、耐摩耗性を達成するためには５０ｎｍ以上であることが一層好ましい。炭素ドープ酸化ジルコニウム層の厚さが１０ｎｍ未満である場合には、得られる炭素ドープ酸化ジルコニウム層を有する多機能材の耐久性は不十分となる傾向がある。炭素ドープ酸化ジルコニウム層の厚さの上限については、コストと達成される効果とを考慮する必要があるが、特に制限されるものではない。
【００３７】
本発明において多機能層は、上述したとおり、ジルコニウム、ジルコニウム合金、酸化ジルコニウム又はジルコニウム合金酸化物以外の材質からなる基体の表面に設けられていてもよいし、ジルコニウム、ジルコニウム合金、ジルコニウム合金酸化物又は酸化ジルコニウムの何れかで構成されている下層上に設けられていてもよく、この場合の下層の下地はジルコニウム、ジルコニウム合金、酸化ジルコニウム又はジルコニウム合金酸化物以外の材質となる。
【００３８】
ここで、ジルコニウム、ジルコニウム合金、酸化ジルコニウム又はジルコニウム合金酸化物以外の材質からなる基体とは、上述したような製造方法における加熱処理の際に燃焼したり、溶融したり、変形したりするものでなければ、特に制限されることはない。このような基体としては、鉄、鉄合金、非鉄合金、セラミックス、その他の陶磁器、高温耐熱性ガラス等を用いることができる。このような基体上に形成される薄膜状の表面層は、ジルコニウム、ジルコニウム合金、酸化ジルコニウム又はジルコニウム合金酸化物からなる皮膜をスパッタリング、蒸着、溶射等の方法で形成したもの等を挙げることができるが、緻密で下層との密着力の優れた層とするのが好ましい。
【００３９】
また、少なくとも表面層がジルコニウム、ジルコニウム合金、酸化ジルコニウム又はジルコニウム合金酸化物からなる基体が粉末状である場合には、その粉末の粒径が小さい場合に上記のような加熱処理により粒子全体を炭素ドープ酸化ジルコニウムとすることが可能であるが、本発明においては表面層のみが炭素ドープ酸化ジルコニウムとなれば良いのであり、従って、粉末の粒径については何ら制限されることはない。しかし、加熱処理の容易性、製造の容易性を考慮すると１５ｎｍ以上であることが好ましい。
【００４０】
さらに、本発明において、ジルコニウム合金としては、公知の種々のジルコニウム合金を用いることができ、特に制限されることはない。例えば、原子炉規格のジルカロイや、ジルコニウム鉄合金、ジルコニウム銅合金、ジルコニウムアルミ合金、ジルコニウムマグネシウム合金などを挙げることができる。
【００４１】
本発明で製造される多機能層である炭素ドープ酸化ジルコニウム層は、酸化ジルコニウム層よりも優れたビッカース硬度を有し、酸化ジルコニウム層より１５％程度高いビッカース硬度を有する。
【００４２】
また、本発明で製造される多機能層である炭素ドープ酸化ジルコニウム層は、酸化ジルコニウム層と同様に耐薬品性にも優れており、１Ｍ硫酸及び１Ｍ水酸化ナトリウムのそれぞれの水溶液に一週間浸漬した後、皮膜硬度、耐摩耗性及び光電流密度を測定し、処理前の測定値と比較したところ、有為な変化はみられなかった。
【００４３】
本発明で製造される多機能層の炭素ドープ酸化ジルコニウム層は、光触媒として有効に作用するものである。
【００４４】
以上説明したように、本発明の製造方法で製造される炭素ドープ酸化ジルコニウム層からなる多機能層は、緻密であり、下層と連続的に形成されるので、下層との密着性も良好である。従って、従来、安定化ジルコニアや部分安定化ジルコニアを溶射、ＰＶＤ、ＣＶＤなどにより形成したコーディング層の代替品として使用した場合、より緻密で、下層との密着性の高い多機能層を形成できるので、各種用途に使用可能である。
【実施例】
【００４５】
以下に、実施例及び比較例に基づいて本発明をさらに詳細に説明する。
【００４６】
（実施例１）
アセチレンの燃焼炎を用い、厚さ０．５０ｍｍのジルコニウム板（（株）ニラコ製：ＺＲ−４９３４０２、純度９９．２％）をその表面温度が約４００℃となるように３６０分間加熱処理することにより、表面層として炭素ドープ酸化ジルコニウム層を有するジルコニウム板を形成した。
【００４７】
（実施例２〜６）
加熱処理の表面温度及び加熱処理時間を下記表１の通りに変更した以外は実施例１と同様にして、実施例２〜６の炭素ドープ酸化ジルコニウム層を有するジルコニウム板を形成した。
【００４８】
（実施例７）
メタンガスの燃焼炎を用い、実施例１と同様なジルコニウム板をその表面温度が約９００℃となるように３０分間加熱処理することにより、実施例７の炭素ドープジルコニウム層を有するジルコニウム板を形成した。
【００４９】
（比較例１）
加熱処理していないジルコニウム板を比較例１のジルコニウム板とした。
【００５０】
（比較例２〜７）
比較例１と同一のジルコニウム板を加熱炉で所定の加熱処理温度及び加熱処理時間で大気酸化して表面に酸化ジルコニウム層を形成した。加熱処理温度及び加熱処理時間は表１に示すとおりであり、室温から加熱処理温度に達するまでの時間は加熱処理時間に換算しないで加熱処理時間を設定した。
【００５１】
（実施例８、９、１０）
市販のジルコニウム合金（ジルカロイ−２）製のジルカロイ管（内径１０ｍｍ、外径１２ｍｍ）を実施例１と同様にアセチレンの燃焼炎を用いて、表１の加熱処理の表面温度及び加熱処理時間で加熱処理し、実施例８〜１０の炭素ドープジルカロイ酸化物層を有するジルカロイ管を得た。
【００５２】
（比較例８）
市販のジルカロイ管そのものを未処理品として比較例８とした。
【００５３】
試験例１（ビッカース硬度）
各実施例及び比較例の表面硬度を、マイクロビッカース硬度計により、圧子：ダイヤモンド圧子、試験力：２４５．２ｍＮ、荷重保持時間：１５ｓｅｃの条件下で皮膜硬度を測定したところ、表１の結果が得られた。
【００５４】
これらの結果から明らかなように、アセチレンの燃焼炎により加熱処理した炭素ドープ酸化ジルコニウム層を有する実施例１〜６のジルコニウム板及びメタンガスの燃焼炎により加熱処理した実施例７のジルコニウム板は、加熱炉を用いて同温度・同時間だけ加熱処理した比較例と比較すると、硬度が１５％程度向上していることが確認された。
【００５５】
また、実施例８〜１０に示すようにジルカロイ管の加熱処理により、未処理品である比較例８のものより表面硬度は大幅に向上し、炭素ドープジルカロイ酸化物層が形成されていることが確認された。
【００５６】
さらに、実施例８，９のジルカロイ管に関して、深さ方向のビッカース硬度試験を行なったところ、実施例８においては、上層皮膜厚１５μｍ、全硬化層深さ２０μｍであり、実施例９においては上層皮膜厚３５μｍ、全硬化層深さ８０μｍであった。
【００５７】
【表１】
2007270317.tif 000002
【００５８】
試験例２（結晶構造と結合状態）
実施例４の炭素ドープ酸化ジルコニウム層についてＸＲＤ（Ｘ線回折分析）をした結果を図２に示す。比較のために比較例５の大気酸化による酸化ジルコニウム層の分析結果も併せて示す。なお、測定条件は以下の通りである。
【００５９】
測定機器：Ｐｈｉｌｌｉｐｓ社製  ＰＷ３０４０
管球：Ｃｕ
出力：４０ｋＶ−５０ｍＡ
スキャン速度：１°／ｍｉｎ
スキャン範囲：２θ＝  ２〜８０°
スリット：ＤＳ・ＳＳ；  照射範囲が１５ｍｍ一定となるよう自動調整
ｍａｓｋ；  １０ｍｍ
【００６０】
また、ＸＰＳ（Ｘ線光電子分光分析）の結果を図６に示す。
【００６１】
ＸＲＤの結果によると、実施例４の表面層の結晶構造はＺｒＯ2であり、その他に有為なピークは存在しなかったので、構造が酸化ジルコニウムと同一であることが確認された。
【００６２】
一方、ＸＰＳにおいて、アルゴンスパッタリングにより、皮膜内部の結合状態を調べた結果、図３に示されるように、実施例４の皮膜では、２８１．１ｅＶ近傍に強度ピークが確認された。このピークはＺｒ−Ｃ結合によるものと考えられる。
【００６３】
これらの結果より、炭素はＺｒＯ2構造の酸素を置換するようにドープされ、Ｚｒ−Ｃ結合していると考えられる。なお、比較例５、すなわち電気炉中で酸化させた皮膜においては、Ｚｒ−Ｃ結合は確認されなかった。
【００６４】
試験例３（耐薬品性）
１Ｍ硫酸水溶液および１Ｍ水酸化ナトリウム水溶液それぞれについて、実施例２、５及び比較例３、６のジルコニウム板を室温で１週間浸漬した後、ビッカース硬度試験を行なった。これらの結果を表２及び表３に示す。
【００６５】
この結果、実施例の試料については、浸漬前と比較して硬度の減少をほとんど認めなかった。すなわち、高い耐薬品性を有することが認められた。これに対し、比較例の試料については多少の硬度減少が、特にアルカリ浸漬後にものについて認められた。
【００６６】
【表２】
2007270317.tif 000003
【００６７】
【表３】
2007270317.tif 000004
【００６８】
試験例４（短波長照射による自然浸漬電位測定）
実施例４（７００℃、１２０分）の炭素ドープ酸化ジルコニウム層及び比較例５（７００℃、１２０分）の酸化ジルコニウム皮膜の短波長用ランプ照射による自然浸漬電位を測定した。具体的には、それぞれの皮膜に対し、０．０５Ｍ硫酸ナトリウム水溶液（飽和溶存酸素、常温）中で、参照電極として飽和銀−塩化銀を用いて、電位を測定した。その結果を図４に示す。
【００６９】
この結果、実施例の炭素ドープ酸化ジルコニウムは２４０ｎｍにおける自然浸漬電位が比較例の酸化ジルコニウムより卑下することが認められた。
【００７０】
試験例５（組織観察）
実施例８〜１０で形成したジルカロイ管を切断し、切断面の組織の観察をキーエンス社製ＳＥＭ装置ＶＥ７８００を用いて行った。この結果、各試料とも最上部に炭素ドープ酸化ジルコニウム層である酸化皮膜が形成され、特に、加熱処理温度が１０５０℃及び１１００℃の実施例９、１０のサンプルについては、酸化皮膜が柱状結晶の層であることが観察され、さらに、酸化皮膜の下側に、炭素が拡散したと思われる拡散層が観察された。
【００７１】
下記表４に加熱処理（焼成）条件と酸化皮膜と全硬化層深度（拡散層を含めた深さ）をまとめて示したが、焼成温度が上昇するに従い、酸化皮膜及び全硬化層が増大することが確認された。
【００７２】
【表４】
2007270317.tif 000005
【００７３】
試験例６（深さ硬度試験）
実施例８及び９にジルカロイ管を３ｍｍの長さに切断し、その切断面の外側面について、深さ方向にビッカース試験を実施した。この結果を図５及び図６に示す。
【００７４】
この結果、上部酸化皮膜層は硬度が最も高く、その下の拡散層も素材の硬度よりも高い硬度を示すことがわかった。
【産業上の利用可能性】
【００７５】
本発明の製造法で製造される多機能を有する基体は、炭素ドープ酸化ジルコニウム層の各種特性を応用して、遮熱性、耐熱性、耐摩耗性、耐薬品性等が求められる各種用途に使用可能である。
【図面の簡単な説明】
【００７６】
【図１】本発明方法により製造した多機能層の一例を示すＳＥＭ写真である。
【図２】本発明方法により製造した多機能層である炭素ドープ酸化ジルコニウム層についてＸＲＤ（Ｘ線回折分析）をした結果を示す図である。
【図３】本発明方法により製造した多機能層である炭素ドープ酸化ジルコニウム層についてＸＰＳ（Ｘ線光電子分光分析）をした結果を示す図である。
【図４】本発明の試験例４における自然浸漬電位測定結果を示す図である。
【図５】本発明の試験例５における実施例８の深さ硬度試験結果を示す図である。
【図６】本発明の試験例５における実施例９の深さ硬度試験結果を示す図である。
【図１】
2007270317.tif 000006
【図２】
2007270317.tif 000007
【図３】
2007270317.tif 000008
【図４】
2007270317.tif 000009
【図５】
2007270317.tif 000010
【図６】
2007270317.tif 000011